第1の化合物M1を第1のイオンMmただし、mは、ゼロでない整数であるに酸化することができる陽極10、これら第1のイオンMmを伝導することができ、かつ、前記陽極10と接触している第1の電解質20、第2の化合物N2を第2のNn-イオンただし、nは、ゼロでない整数であるに還元することができる陰極50、これら第2のイオンNn-を伝導することができ、かつ、前記陰極50と接触している第2の電解質40、多孔性中央膜30ただし、その面の1つが前記第1の電解質20と接触しており、かつ、その反対側の面が前記第2の電解質40と接触しているを含む燃料電池1であって、前記第1の電解質20、前記第2の電解質40および前記中央膜30が、MmイオンおよびNn-イオンの両方を伝導することができる同じ材料からなることにおいて特徴づけられる燃料電池1。前記第1の化合物M1が、Hイオンに酸化される水素H2であり、かつ、前記第2の化合物N2が、O2-イオンに還元される酸素O2であることにおいて特徴づけられる、請求項1に記載の燃料電池1。前記中央膜30を構成する前記材料がセラミックであることにおいて特徴づけられる、請求項1または2に記載の燃料電池1。前記セラミックが式BaCe0.85Y0.15O3-δのセリウム酸バリウムただし、δは正であり、1と比較して小さいであることにおいて特徴づけられる、請求項2および3に記載の燃料電池1。その運転が、500°Cと800°Cとの間から構成される温度で行われることにおいて特徴づけられる、請求項2~4のいずれかに記載の燃料電池1。請求項1~5のいずれかに記載される燃料電池を製造するための方法であって、下記の工程:前記第1の電解質20、前記第2の電解質40および前記中央膜30を、これらの層を構成する材料の熱間圧縮成形および焼結によって形成し、組み立てる工程、堆積法によって、陽極10を前記第1の電解質20に取り付け、かつ、陰極50を前記第2の電解質40に取り付ける工程、前記第1の電解質20および前記第2の電解質40を焼結期間中に高密度化する工程、前記中央膜30の多孔性を調節する工程を含むことにおいて特徴づけられる方法。前記中央膜30の多孔性の調節が、細孔の形成を焼結期間中に促進する添加物の添加によって、および/または、より低い焼結温度によって達成されることにおいて特徴づけられる、請求項6に記載の燃料電池1製造方法。前記陽極10を前記第1の電解質20の1つの面に取り付け、かつ、前記陰極50を前記第2の電解質40の1つの面に取り付ける前に、前記陽極10および前記陰極50への付着のために使用される多孔性材料の層がこれらの面に堆積させられることにおいて特徴づけられる、請求項6または7に記載の燃料電池1製造方法。本発明者らは、これらの欠点に対する改善法を見出すことを目的とする。本発明は、その製造が容易であり、かつ、その運転効率が改善され、かつ、その実用寿命が増大している燃料電池を提案することを目的とする。この目標が、第1の電解質、第2の電解質および中央膜が、MmイオンおよびNn-イオンの両方を伝導することができる同じ材料からなるという事実によって達成される。これらの構成によって、第1の電解質、中央膜および第2の電解質からなるアセンブリーが、ただ1回だけの操作で、例えば、焼結によって製造され得るので、本発明の燃料電池の製造が非常に簡略化される。このアセンブリーの機械的強度および寿命もまた改善される。さらに、中央膜内の可能な反応部位の表面積が強力に増大する。実際、先行技術によるFCでは、第1のイオン例えば、プロトンHと、第2のイオン例えば、イオンO2-との間の中央膜内の反応部位が、第1の電解質の材料と、第2の電解質の材料と、空隙との間での共通する境界に限定される。すなわち、これらの反応部位は一次元的である空間における複数の曲線。他方で、本発明によるFCでは、可能な反応部位が中央膜の材料の自由表面すなわち、この材料と、空隙との間における境界によって形成される。したがって、反応部位が二次元的空間における複数の表面であり、すなわち、はるかにより多数である。同時に、中央膜の内部抵抗が低下する。これは、後者はどの点においても同じイオン伝導率を有し、すなわち、中央膜を構成する材料のイオン伝導率を有するからであるこれに対して、先行技術では、イオン伝導率が、第1の電解質のイオン伝導率と、第2の電解質のイオン伝導率との間で空間において変化し、このことはイオン循環経路をより曲がりくねったものにし、したがって、中央膜の内部抵抗を増大させる。本発明が、限定されない例として例示される実施形態の下記の詳述された記載を読んだとき、よりよく理解され、その利点がよりよく明らかになる。記載は、添付された図面を参照する。図1は、本発明による燃料電池FCを例示する。このFC1は下記の5つの主要な層を含んでおり、この場合、これらの層が対になって接触しており、それらの積み重なりが下記の順である:陽極10第1の電解質20中央膜30第2の電解質40陰極50。下記の記載において、第1の化合物M1が水素H2であり、かつ、第2の化合物N2が酸素O2であるFCが検討される。しかしながら、本発明はまた、第1の化合物が水素でなく、かつ/または、第2の化合物が酸素でない反応に対しても当てはまる。陽極10は下記の水素の酸化反応の場所である:{H2→2H2e-}。陰極50は下記の酸素の還元反応の場所である:{1/2O22e-→O2-}。第1の電解質20、第2の電解質40および中央膜30はそれぞれが、プロトンHを伝導することができ、かつ、イオンO2-を伝導することができる材料からなる。生じた電子e-が、陰極50に戻り、かつ、陰極50に電子を供給するために、陰極10から導体90を介してFCの外側を通って循環する。したがって、中央膜30の第1の面が第1の電解質20と接触しており、中央膜30の第2の面、すなわち、この第1の面の反対側が第2の電解質40と接触している。この中央膜30はさらに、下記の反応においてそれによって生じた水のより良好な排出を可能にするために、空隙35を伴って多孔性である:{2HO2-→H2O}。後者と異なる反応に基づいて作動するFCの場合には、空隙35を通って都合よく排出されるのが、化合物P、すなわち、この異なる反応の生成物である。したがって、第1の電解質20、第2の電解質40および中央膜30によって形成されるアセンブリーは同じ材料のブロックであり、この場合、中央膜30はさらに、空隙35を有しており、一方、これらの電解質は高密度である。したがって、このアセンブリーはモノリシック一体型である。例えば、この材料はセラミックであり、この場合、セラミックは、その多孔性がFCの製造期間中に、例えば、焼結によって制御されるという点で利点を有する。本発明者らによって行われた試験は予想外にも、中央膜30内におけるプロトンHおよびイオンO2-の同時混合伝導が不安定なものではなく、それどころか、効率的に生じることを示している。具体的には、本発明者らは、FC用の材料として使用することができる、混合伝導を有するそのようなセラミックが、例えば、式BaCe0.85Y0.15O3-δのセリウム酸バリウムただし、δは正であり、1と比較して小さいであることを示している。この材料はBCY15によって示され、プロトンHおよびイオンO2-の両方の良好な伝導を有する。好都合なことに、FCの運転が、500°Cと、800°Cとの間から構成される温度で行われる。実際、本発明者らは、FCの収率がこの温度範囲においてより大きかったことを示している。本発明者らは、いくつかの層を含む本発明によるFCを下記の方法の組合せによって作製している:第1の電解質20、第2の電解質40および中央膜30を、これらの層を構成する材料の冷間圧縮成形および焼結によって形成し、組み立てる方法、堆積法によって、例えば、スクリーン印刷またはテープ成形によって、陽極10を第1の電解質20に取り付け、かつ、陰極50を第2の電解質40に取り付ける方法、第1の電解質20および第2の電解質40を焼結期間中に高密度化する方法、中央膜30の多孔性を調節する方法。この製造方法により、本発明によるFCの製造を容易にすることが可能である。第1の電解質20および第2の電解質40の高密度化は、高密度化剤例えば、ZnOまたはCuOなどを焼結期間中に添加することによって達成することができる。中央膜30の多孔性は、焼結期間中における細孔の形成を促進する添加物を添加することによって、および/または、より低い焼結温度によって達成および/または調節することができる。陽極10および陰極50は、例えば、知られている方法に従って製造されるセラミックまたはサーメットセラミック-金属の複合材である。例えば、FCの組成は、{陽極/第1の電解質/中央膜/第2の電解質/陰極}の表記法が使用される場合、下記の1つである:BCY15-Ni/高密度BCY15/多孔性BCY/高密度BCY15/BCY15-LSCF、またはBCY15-Ni/高密度BCY15/多孔性BCY/高密度BCY15/BCY15-Agただし、LSCFは、式La1-XSrXCo1-YFeYO3-δのセラミックただし、XおよびYは、0と1との間に含まれ、δは正であり、1と比較して小さいを表す。好都合なことではあるが、陽極10を電解質20の1つの面に取り付け、かつ、陰極50を第2の電解質40の1つの面に取り付ける前に、陽極10および陰極50への付着のために使用される多孔性材料の層がこれらの面に堆積させられる。FCが、第1の化合物M1および第2の化合物N2の電気化学的かつ制御された酸化還元の原理に従って作動するという一般的な場合には、第1の電解質、第2の電解質および中央膜として使用される同じ材料は、MmイオンおよびNn-イオンの両方を伝導することができるので、上記結論が適用可能である。この物質は、例えば、セラミックである。